FR 3052592 A1 20171215 FR 1655266 A 20160608 1 STRUCTURE POUR APPLICATIONS RADIOFREQUENCES DOMAINE DE L'INVENTION La présente invention concerne le domaine des dispositifs radiofréquences intégrés. ARRIERE PLAN TECHNOLOGIQUE DE L'INVENTION Pour la plupart des applications impliquant la transmission ou la réception de signaux radiofréquences (10 MHz à 100 GHz), les dispositifs requièrent pour leur fabrication un substrat remplissant un cahier des charges de plus en plus exigeant, tiré en particulier par l'évolution des normes de la téléphonie mobile (2G, 3G, LTE, LTE Advanced, LTE Advanced PRO, Les propriétés des matériaux du substrat doivent notamment garantir : - de faibles pertes d'insertion (faible atténuation du signal) et une bonne linéarité (faible distorsion du signal à l'origine d'harmoniques), typiquement en présentant une résistivité effective, sur toute la gamme de fréquence, supérieure à 1000 ohms.cm ; - une stabilité de ces performances en température, en particulier dans la gamme d'utilisation des dispositifs [-40°C ; 150°C] ; une capacité suffisante de dissipation de la chaleur, typiquement grâce à une conductibilité thermique supérieure à 20 W/m.K ; un faible couplage capacitif entre la couche active et le substrat support, typiquement grâce à une permittivité diélectrique égale ou inférieure à celle du silicium (£ silicium = 11) . 3052592 2 Par ailleurs, pour répondre à des besoins en forts volumes, le substrat doit être compatible avec l'industrie du semi-conducteur, et en particulier avec les lignes de 5 fabrication CMOS silicium. Bien sur, il doit en plus présenter un coût compétitif pour être adopté par les applications grand public, en particulier dans le domaine des télécommunications (téléphonie cellulaire, connectivité Wi-Fi, Bluetooth, spatial, militaire'). 10 Les dispositifs radiofréquences (RF), tels que des commutateurs et adaptateurs d'antenne, des amplificateurs de puissance, des amplificateurs faible bruit ou encore des composants passifs (R, L, C) peuvent être élaborés sur 15 différents types de substrats. On connaît par exemple les substrats silicium sur saphir, communément appelés SOS (pour « silicon on sapphire » selon l'appellation anglo-saxonne), qui font bénéficier les composants élaborés selon des technologies micro-électroniques 20 dans la couche superficielle de silicium, des propriétés isolantes du substrat en saphir, indépendantes de la température, de sa conductibilité supérieure à 20 W/m.K et de sa permittivité inférieure à 11. Par exemple, les commutateurs d'antenne et amplificateurs de puissance fabriqués sur ce type 25 de substrat présentent de très bons facteurs de mérite mais sont principalement utilisés pour des applications de niche du fait du coût global trop élevé de la solution. On connaît également les substrats à base de silicium haute résistivité comprenant un substrat support, une couche 30 de piégeage (de quelques centaines de nanomètres à quelques microns d'épaisseur) disposée sur le substrat support, une couche diélectrique disposée sur la couche de piégeage, et une couche de semi-conducteur disposée sur la couche diélectrique. Le substrat support présente habituellement une résistivité 3052592 3 supérieure à 1 kOhm.cm. La couche de piégeage peut comprendre du silicium poly-cristallin non dopé. La combinaison d'un substrat support en silicium haute résistivité et d'une couche de piégeage selon l'état de l'art permet d'éliminer la couche 5 de conduction parasite présente habituellement sous la couche d'oxyde enterré dans les substrats SOI HR (silicium sur isolant avec substrat support en silicium haute résistivité). L'homme du métier trouvera une revue des performances des dispositifs RF fabriqués sur un substrat semi-conducteur haute 10 résistivité connu de l'état de la technique dans « Silicon-oninsulator (SOI) Technology, manufacture and applications », points 10.7 et 10.8, Oleg Kononchuk et Bich-Yen Nguyen, chez Woodhead Publishing. Néanmoins, une couche de piégeage en poly-silicium 15 présente l'inconvénient de subir une recristallisation partielle lors des étapes de traitements thermiques à hautes températures, ce qui contribue à diminuer la densité de pièges dans la couche. La dégradation de la performance du dispositif RF liée à cette diminution de densité de pièges peut être 20 rédhibitoire pour certaines applications. Par ailleurs, ces substrats peinent à garantir la stabilité des performances RF sur toute la gamme de températures d'utilisation, notamment au-delà de 100°C : leur résistivité chute compte tenu de la génération de porteurs thermiques dans le substrat support et 25 le couplage dispositif/substrat redevient un contributeur majeur d'atténuation et de distorsion du signal. On observe également des dégradations de la performance lorsque la température descend en-dessous de 0°C. 30 D'autres substrats supports, tels que le nitrure d'aluminium ou le carbure de silicium, rempliraient le cahier des charges des propriétés RF mais ils ne sont pas compatibles avec l'industrie du semi-conducteur standard. Leur utilisation en tant que substrat support pour un report de la couche 3052592 4 finale de dispositifs est envisageable ; néanmoins, le coût de ces matériaux spécifiques combiné à celui des technologies de transfert de circuit reste encore trop élevé pour une adoption massive de ces solutions. 5 OBJET DE L'INVENTION Un objet de l'invention est donc de proposer un 10 substrat adapté pour les applications radiofréquences, remédiant à tout ou partie des inconvénients de l'art antérieur. 15 BREVE DESCRIPTION DE L'INVENTION L'invention concerne tout d'abord un substrat pour des dispositifs microélectroniques radiofréquences comprenant : - un substrat support en un premier matériau semi- 20 conducteur de résistivité supérieure à 500 ohm.cm, - une pluralité de tranchées dans le substrat support, remplies d'un deuxième matériau, et définissant sur une première face du substrat support, une pluralité de premières zones en premier matériau et au moins une 25 deuxième zone en deuxième matériau. Le substrat est remarquable en ce que : - le deuxième matériau présente une résistivité supérieure à l0kohms.cm ; - les premières zones présentent une dimension maximale 30 inférieure à 10 microns et sont isolées les unes des autres par la deuxième zone. Le rôle de la partie supérieure du substrat selon l'invention, comportant les tranchées remplies du deuxième 3052592 5 matériau, est de bloquer le mouvement des charges mobiles pouvant être générées à proximité de la première face du substrat support afin que ce dernier conserve un niveau de résistivité haut et stable. 5 En effet, la restriction sur la dimension maximale des premières zones et l'isolation de ces premières zones les unes des autres par au moins une deuxième zone formée d'un matériau hautement résistif, permettent de bloquer le mouvement de potentielles charges mobiles dans le premier matériau semi- 10 conducteur constituant le substrat support. Cela permet par conséquent d'éliminer des effets néfastes d'une conduction parasite dans un substrat sur lequel sont réalisés des dispositifs RF. 15 Selon des caractéristiques avantageuses de l'invention, prises seules ou en combinaison : - la densité surfacique des premières zones et de la deuxième zone confère à une partie supérieure du substrat 20 s'étendant de la première face du substrat support jusqu'à une profondeur des tranchées, une conductibilité thermique moyenne supérieure à 20W/m.K, une permittivité diélectrique moyenne inférieure à la permittivité du premier matériau et une résistivité supérieure à la 25 résistivité du matériau premier matériau ; - la deuxième zone forme un maillage sur la première face du substrat support ; - la profondeur des tranchées est comprise entre 1 micron et 100 microns ; 30 - le premier matériau constituant le substrat support est du silicium ; - le deuxième matériau remplissant les tranchées est choisi parmi un oxyde de silicium, un nitrure de silicium, un oxynitrure de silicium, un nitrure d'aluminium, un 3052592 6 silicium amorphe ou poly-cristallin, un polymère ou encore un gaz ; - la pluralité de tranchées est remplie partiellement du deuxième matériau et partiellement d'un troisième 5 matériau, de nature ou de composition différente du deuxième matériau ; - le troisième matériau est choisi parmi un oxyde de silicium, un nitrure de silicium, un oxynitrure de silicium, un nitrure d'aluminium, un silicium amorphe ou 10 polycristallin, un polymère ou encore un gaz ; - le deuxième matériau ou le troisième matériau présente des propriétés de piégeage des charges électriques mobiles susceptibles d'être générées dans le premier matériau ; 15 - le substrat comprend une couche diélectrique disposée sur la première face du substrat support ; - la couche diélectrique est formée d'un matériau choisi parmi un oxyde de silicium, un nitrure de silicium, un oxynitrure de silicium, un nitrure d'aluminium ; 20 - la couche diélectrique est composée du deuxième matériau ; - le substrat comprend une couche utile disposée sur la première face du substrat support ; - la couche diélectrique est intercalée entre la couche 25 utile et la première face du substrat support ; - la couche utile est composée d'un matériau choisi parmi les matériaux semi-conducteurs, isolants ou conducteurs, ou encore les matériaux piézoélectriques. 30 L'invention concerne également une structure de dispositifs microélectroniques radiofréquences comprenant : - un substrat tel que ci-dessus ; 3052592 7 - une couche de dispositifs microélectroniques disposée sur le substrat. Selon des caractéristiques avantageuses de l'invention, 5 prises seules ou en combinaison, le dispositif microélectronique est un commutateur ou adaptateur d'antenne ou un amplificateur de puissance ou un amplificateur faible bruit ou un composant passif ou un composant MEMS radiofréquence ou un filtre radiofréquence ou autre circuit 10 fonctionnant à hautes fréquences. L'invention concerne en outre un procédé de fabrication d'un substrat pour des dispositifs microélectroniques radiofréquences, comprenant : 15 - La fourniture d'un substrat support en un premier - matériau semi-conducteur de résistivité supérieure à 500 ohm.cm, comportant une première face ; La gravure selon un masque d'une pluralité de tranchées s'étendant de la première face du substrat support 20 jusqu'à une profondeur déterminée ; - Le remplissage de la pluralité de tranchées avec un des une deuxième matériau pour former, sur la première face, premières zones en premier matériau et au moins deuxième zone en deuxième matériau ; 25 Le une procédé est remarquable en ce que les premières zones, dont sont dimension maximale est inférieure à 10 microns, isolées les unes des autres par la deuxième zone dont le deuxième matériau présente une résistivité supérieure à 10kohms.cm. 30 L'invention concerne enfin un procédé de fabrication d'un substrat pour des dispositifs microélectroniques radiofréquences, comprenant : 3052592 8 - La fourniture d'un substrat support en un premier matériau semi-conducteur de résistivité supérieure à 500 ohm.cm ; - Le dépôt local, selon un masque, d'une pluralité de 5 piliers formés du premier matériau et d'une hauteur déterminée, sur le substrat support ; une surface supérieure des piliers définissant une première face du substrat et les piliers étant isolés les uns des autres par une pluralité de tranchées s'étendant de la première 10 face du substrat jusqu'à une profondeur définie par la hauteur déterminée des piliers ; - Le remplissage de la pluralité de tranchées avec un deuxième matériau pour former, sur la première face, des premières zones en premier matériau et au moins une 15 deuxième zone en deuxième matériau. Le procédé est remarquable en ce que les premières zones, dont une dimension maximale est inférieure à 10 microns, sont isolées les unes des autres par la deuxième zone dont le deuxième matériau présente une résistivité supérieure à 20 l0kohms.cm. BREVE DESCRIPTION DES DESSINS 25 D'autres caractéristiques et avantages de l'invention ressortiront de la description détaillée de l'invention qui va suivre en référence aux figures annexées sur lesquelles : - la figure 1 présente des étapes du procédé de 30 fabrication d'un substrat conforme à l'invention ; - les figures 2 et 3 présentent deux variantes de substrats conformes à l'invention, en vue de dessus et en coupe ; 3052592 9 les figures 4a et 4b présentent d'autres variantes de substrats conformes à l'invention, en vue en coupe ; les figures 5a, 5b et 6 présentent des substrats conformes à l'invention. 5 les figures 7 et 8 présentent des structures de dispositifs microélectroniques radiofréquences conformes à l'invention. 10 DESCRIPTION DETAILLEE DE L'INVENTION Dans la partie descriptive, les mêmes références sur les figures pourront être utilisées pour des éléments de même type. Les figures sont des représentations schématiques qui, 15 dans un objectif de lisibilité, ne sont pas à l'échelle. En particulier, les épaisseurs des couches selon l'axe z ne sont pas à l'échelle par rapport aux dimensions latérales selon les axes x et y ; et les épaisseurs relatives des couches entre elles ne sont pas nécessairement respectées sur les figures. 20 L'invention concerne un procédé de fabrication d'un substrat adapté pour des dispositifs microélectroniques radiofréquences, présenté sur les figures la à lc. Le procédé comprend la fourniture d'un substrat support 10 en un premier 25 matériau 10' semi-conducteur de résistivité supérieure à 500 ohms.cm (figure la). Avantageusement, la résistivité du premier matériau sera même choisie supérieure à 1000ohms.cm, voire supérieure à 3000 ohms.cm. A titre d'exemple, le premier matériau 10' pourra être du silicium monocristallin. 30 Le procédé selon l'invention comporte également une étape de gravure de la première face 1 du substrat 10, selon un masque, d'une pluralité de tranchées 2 s'étendant de la première face 1 du substrat support 10 jusqu'à une profondeur déterminée. Cette étape de gravure pourra être précédée d'une 3052592 10 étape de photolithographie classiquement mise en oeuvre pour définir les motifs à graver selon ledit masque et protéger les motifs ne devant pas être gravés par une couche de masquage. La gravure pourra être effectuée par des techniques connues 5 d'attaque chimique, humide ou sèche. La couche de masquage déposée sur la première face 1 du substrat support 10 pourra alors être retirée, menant à l'obtention du substrat 10 comportant les tranchées 2, illustré sur la figure lb. Selon une variante, les tranchées 2 pourront être 10 réalisées par le dépôt local, selon un masque, d'une pluralité de piliers formés du premier matériau et d'une hauteur déterminée, sur le substrat support 10. Après dépôt, la surface supérieure des piliers définit une première face du substrat 10 et les piliers sont isolés les uns des autres par 15 une pluralité de tranchées s'étendant de ladite première face jusqu'à une profondeur, définie par la hauteur des piliers. Un tel dépôt local pourra par exemple être réalisé par épitaxie sélective : dans ce cas, les zones devant être exemptes de dépôt sont recouvertes par une couche de masquage (en 20 particulier de l'oxyde ou du nitrure de silicium). L'épitaxie s'opère alors localement, sur les zones non masquées. Après épitaxie, la couche de masquage présente au fond des tranchées peut être conservée ou retirée par gravure humide ou sèche. 25 Le procédé de fabrication comprend en outre une étape de remplissage de la pluralité de tranchées 2 avec un deuxième matériau 20. Le deuxième matériau 20 sera choisi pour ses propriétés électriques : il présentera en particulier une résistivité supérieure à l0kohms.cm. Le deuxième matériau 20 30 pourra être choisi parmi des isolants électriques, tels que l'oxyde de silicium, le nitrure de silicium, un oxy-nitrure de silicium, le nitrure d'aluminium. Il pourra alternativement être choisi parmi des semi-conducteurs fortement résistifs tels que le silicium amorphe, poly-cristallin, intrinsèque ou 3052592 11 avec des compositions choisies par exemple pour stabiliser la résistivité en température (notamment Si dopé Carbone). Enfin, le deuxième matériau 20 pourra également être choisi parmi des polymères isolants. 5 A titre d'exemple, l'étape de remplissage des tranchées 2 pourra être réalisée par dépôt chimique, en phase vapeur ou liquide ou par traitement thermique (par exemple par oxydation thermique dans le cas d'un remplissage par de l'oxyde de silicium). Avantageusement, le deuxième matériau 20 pourra 10 supporter des traitements thermiques élevés (notamment jusqu'à 1000°C, voire 1200°C), requis pour la fabrication subséquente de certains dispositifs RF. Dans certains cas, le deuxième matériau 20 n'aura à subir que des traitements à moyennes ou basses températures (inférieures à 500°C, voire 350°C), lors 15 des étapes subséquentes de fabrication des dispositifs sur le substrat 100 : cela autorisera d'autres options pour le deuxième matériau 20, comme des polymères, par exemple déposés par des techniques de type « solgel » (dépôt par centrifugation). 20 Le substrat 100 obtenu à ce stade du procédé de fabrication est illustré sur la figure lc. Selon une variante, les tranchées 2 pourront être remplies partiellement par le deuxième matériau 20 et 25 partiellement par un troisième matériau, de nature et/ou de composition différente du deuxième matériau 20. Le troisième matériau pourra être choisi parmi les matériaux énoncés comme pouvant constituer le deuxième matériau 20. A titre d'exemple et sans que cela soit considéré comme limitatif, un premier 30 dépôt de silicium poly-cristallin pourra être effectué sur les parois internes des tranchées 2 ; un deuxième dépôt de nitrure de silicium pourra ensuite être opéré, sur le silicium polycristallin, pour remplir les tranchées 2. Dans cet exemple, le 3052592 12 troisième matériau est en silicium poly-cristallin et le deuxième matériau est en nitrure de silicium. Selon une autre variante, les tranchées 2 pourront être 5 conservées à l'état de cavités, c'est-à-dire sans remplissage de matériau solide. Le deuxième matériau 20 est dans ce cas constitué par un gaz ou un mélange gazeux, par exemple d'air ou d'autres gaz qui pourront être introduits ultérieurement au cours du procédé de fabrication selon l'invention. 10 La figure 2a illustre un substrat 100 en vue de dessus, c'est-à-dire selon la première face 1. Notons que la vue en coupe du même substrat 100, selon un plan de coupe C illustré sur la figure 2a, est présentée sur la figure 2b. 15 Les tranchées 2 remplies par le deuxième matériau 20 forment sur la première face 1 une pluralité de premières zones 11 en premier matériau 10' et au moins une deuxième zone 21 en deuxième matériau 20. Le substrat 100 est remarquable en ce que les premières zones 11 ont une dimension maximale 20 inférieure à 10 microns. Selon d'autres modes de mise en oeuvre avantageux, la dimension maximale des premières zones 11 sera même inférieure à 8 microns, voire à 5 microns. Le substrat 100 est également remarquable en ce que les premières zones 11 sont isolées les unes des autres par la deuxième zone 21 en 25 deuxième matériau 20, c'est-à-dire qu'elles ne sont pas en contact les unes avec les autres. Avantageusement, elles sont isolées électriquement les unes des autres, le deuxième matériau 20 présentant une résistivité supérieure à l0kohms.cm. Avantageusement, le deuxième matériau 20 ou le 30 troisième matériau quand il est mis en oeuvre, présente des propriétés de piégeage des charges électriques mobiles susceptibles d'être générées dans le premier matériau 10'. 3052592 13 Selon les exemples présentés en figures 2a et 3a, la au moins une deuxième zone 21 forme un maillage sur la première face 1 du substrat support 10, qui cloisonne chacune des premières zones 11. Selon la forme de ce maillage et selon les 5 dimensions des zones 11,21, la densité surfacique des premières zones 11 pourra être différente. Avantageusement, la densité surfacique des premières zones 11 sera choisie de manière à conférer à une partie supérieure 200 du substrat 100, s'étendant de la première face 1 du substrat support 10 10 jusqu'à la profondeur des tranchées 2, une conductibilité thermique moyenne supérieure à 20W/m.K, une permittivité diélectrique moyenne inférieure à la permittivité du premier matériau 10' et une résistivité supérieure à la résistivité du premier matériau 10'. 15 A titre d'exemple, les premières zones 11 pourront couvrir entre 20 et 70% de la surface de la première face 1 du substrat support 10, la deuxième zone 21 couvrant la surface complémentaire. Les tranchées 2 présentent une profondeur comprise 20 entre 1 micron et 100 microns. Les techniques connues de gravure permettent de réaliser des tranchées dont le facteur de forme (rapport dimension latérale / profondeur) est habituellement compris entre 1/5 et 1/30. A titre d'exemple, le facteur de forme des tranchées 2 selon l'invention sera 25 typiquement compris entre 1/5 et 1/30 : pour une dimension latérale maximale de 10 microns, la profondeur des tranchées 2 pourra être comprise entre 50 et 100 microns ; pour une dimension latérale maximale de 1 micron, la profondeur pourra être comprise entre 5 microns et 30 microns. 30 Les figures 4a et 4b présentent une variante de réalisation du substrat 100 selon l'invention. Dans la partie supérieure 200 du substrat 100, les parties constituées du premier matériau 10' peuvent être segmentées dans le sens de 3052592 14 la profondeur (c'est-à-dire selon l'axe z sur les figures). Pour cela, au moins une couche de segmentation 25 en deuxième matériau 20 pourra être déposée sur toute la surface de la première face 1 du substrat support 10 après le remplissage 5 des tranchées 2. Cette couche de segmentation 25 pourra être en un des deuxièmes matériaux 20 évoqués précédemment, identique ou différent de celui utilisé pour remplir les tranchées 2. Des étapes subséquentes de dépôt local du premier 10 matériau 10' en vis-à-vis des premières zones 11 et du deuxième matériau 20 en vis-à-vis des deuxièmes zones 21 seront ensuite opérées. Ces étapes pourront être répétées autant de fois que besoin pour réaliser plusieurs segmentations dans l'épaisseur de la partie supérieure 200. 15 Alternativement, la segmentation des parties constituées du premier matériau 10' dans la partie supérieure 200 pourra être réalisée par implantation ionique dans le substrat 100. A titre d'exemple, des espèces choisies parmi l'oxygène, l'azote, l'hydrogène, l'hélium, etc_ pourront être 20 introduites à une profondeur déterminée, pour constituer la couche 25 segmentant en profondeur les parties en premier matériau 10' de la partie supérieure 200. 25 Le procédé de fabrication du substrat pour des dispositifs microélectroniques radiofréquences selon l'invention peut en outre comporter une étape de formation d'une couche diélectrique 30 sur la première face 1 du substrat support 10 (figure 5a). A titre d'exemple, son épaisseur pourra varier 30 entre quelques nanomètres et 3p,m. Avantageusement, la couche diélectrique 30 est formée d'un matériau choisi parmi l'oxyde de silicium, le nitrure de silicium, un oxynitrure de silicium ou le nitrure d'aluminium. Elle pourra être déposée par différentes techniques connues de dépôt chimique. La couche 3052592 15 diélectrique 30 pourra optionnellement être de même nature que le deuxième matériau 20. Selon une variante, illustrée en figure 5b, une couche en deuxième matériau est présente sous la couche diélectrique 5 30. En effet, lors de l'étape de remplissage des tranchées 2 du procédé selon l'invention, une couche de deuxième matériau 20 peut être déposée dans les tranchées 2 et sur la première face 1 du substrat support 10. Une étape de planarisation de cette couche (par exemple un polissage mécano-chimique) peut 10 ensuite être opérée pour résorber la topologie de surface, en laissant une couche résiduelle 22 en deuxième matériau 20 sur la première face 1 du substrat support 10. Selon une autre variante non représentée, la couche résiduelle 22 peut constituer tout ou partie de la couche 15 diélectrique 30. Le procédé de fabrication du substrat pour des dispositifs microélectroniques radiofréquences selon 20 l'invention peut également comporter une étape de formation d'une couche utile 40, disposée sur un substrat 100 ou 101 selon l'invention. A titre d'exemple, la couche utile 40 est reportée par un des procédés de transfert de couches minces bien connus de 25 l'homme du métier, parmi lesquels : - le procédé Smart CutTM, basé sur une implantation d'ions légers d'hydrogène et/ou d'hélium dans un substrat donneur et un collage par exemple par adhésion moléculaire de ce substrat donneur sur le substrat 100 ou 101 ; une étape de 30 détachement permet ensuite de séparer une couche mince superficielle du substrat donneur (la couche utile), au niveau du plan de fragilisation défini par la profondeur d'implantation des ions. Des étapes de finition, pouvant inclure des traitements thermiques à haute température, 3052592 16 confèrent enfin la qualité cristalline et de surface requise à la couche utile 40. Ce procédé est particulièrement adapté pour la fabrication de couches utile très minces, d'épaisseur comprise entre quelques 5 nanomètres et environ 1,5p,m par exemple pour les couches de silicium. - le procédé Smart Cut suivi d'une étape d'épitaxie, permettant notamment d'obtenir des couches utiles 40 plus épaisses, par exemple de quelques dizaines de nm à 20p,m. 10 - les procédés de collage direct et d'amincissement mécanique, chimique et/ou mécano-chimique ; ils consistent à assembler un substrat donneur par adhésion moléculaire directement sur le substrat 100 ou 101, puis à amincir le substrat donneur jusqu'à l'épaisseur souhaitée de couche 15 utile 40, par exemple par rodage (« grinding » selon la terminologie anglo-saxonne) et par polissage (CMP pour « chemical mechanical polishing »). Ces procédés sont particulièrement adaptés au report de couches épaisses, par exemple de quelques microns à plusieurs dizaines de 20 microns, et jusqu'à quelques centaines de microns. Les procédés de transfert de couches précités sont avantageusement basés sur une étape de collage par adhésion moléculaire d'un substrat donneur (dont sera issue la couche 25 active) et du substrat support 100, 101. Dans le cas particulier où le deuxième matériau 20 remplissant les tranchées 2 est un gaz ou un mélange gazeux, l'atmosphère dans l'enceinte de collage sera contrôlée (composition du gaz, pression...) de manière à ce que le gaz piégé dans les tranchées 30 2 après l'assemblage des deux substrats corresponde au deuxième matériau 20 attendu. L'atmosphère dans l'enceinte de collage pourra notamment être amenée à une très faible pression, pour arriver à une configuration de quasi-vide dans les tranchées 2, ce type de configuration pouvant être dans 3052592 17 certains cas, favorables à la tenue mécanique de la couche utile 40 superficielle. La couche utile 40 est composée d'un matériau ou 5 empilement de matériaux permettant de mettre en oeuvre des dispositifs RF, analogues ou digitaux. Elle pourra ainsi être choisi parmi les matériaux semi-conducteurs, conducteurs ou isolants selon le type de dispositifs RF visé; plus spécifiquement, elle pourra être composée d'un matériau choisi 10 parmi les matériaux piézoélectriques. La couche utile 40 pourra par exemple être en silicium, en silicium germanium, en germanium, en matériau III-V, en niobate de lithium, en tantalate de lithium, en nitrure d'aluminium, en PZT, etc. 15 La figure 6 illustre un substrat 102 selon l'invention, comportant : o une couche utile 40, o une couche diélectrique 30 20 o un substrat 100 comprenant un substrat support 10 en un premier matériau 10' et des tranchées 2 remplies par un deuxième matériau 20. Comme bien connu dans le domaine des substrats SOI pour 25 les applications radiofréquences, une couche diélectrique, par exemple formée par un oxyde de silicium sur un substrat support en silicium, comporte des charges positives. Ces charges sont compensées par des charges négatives venant du substrat support, au niveau de l'interface avec la couche 30 diélectrique. Ces charges génèrent une couche de conduction parasite de surface dans le substrat support, sous la couche diélectrique : la résistivité du substrat support au niveau de cette couche de conduction chute alors autour de 10-100ohm.cm. Les performances électriques sensibles à la résistivité du 3052592 18 substrat support (comme la linéarité du signal, le niveau de pertes d'insertion, les facteurs de qualité des composants passifs, ...) sont donc fortement dégradées par la présence de cette couche de conduction. 5 Le rôle de la partie supérieure 200 du substrat 102 est de bloquer le mouvement des charges mobiles générées à proximité de la première face du substrat support 10, afin qu'il conserve un niveau de résistivité haut et stable. 10 En effet, la restriction sur la dimension maximale des premières zones 11 permet de bloquer le mouvement de potentielles charges mobiles dans le premier matériau 10' semi-conducteur constituant le substrat support 10. Cela permet par conséquent d'éliminer les effets néfastes d'une 15 conduction parasite qui apparaît sous la couche diélectrique 30 dans un substrat 102 comportant des dispositifs RF. La dimension maximale des premières zones 11 pourra être choisie en fonction des dispositifs qui seront élaborés sur le substrat 102 et notamment en fonction de leur taille : par 20 exemple, pour un dispositif de type commutateur d'antenne comportant des transistors caractérisés par une longueur de canal inférieure à 0,3 micron et une largeur de canal supérieure à 500 microns, la dimension maximale (dans le plan (x,y) sur les figures) des premières zones 11 sera choisie de 25 l'ordre de 1 micron. La profondeur des tranchées 2, et donc l'épaisseur de la partie supérieure 200 du substrat 101, est également définie selon le type de dispositifs RF qui sera élaboré sur le substrat 102 (ou sur le substrat 100 ou 101). En 30 particulier, cette profondeur est choisie en fonction de la puissance générée par les dispositifs et de la profondeur de pénétration de champ électromagnétique dans le substrat 102. Par exemple, pour un dispositif de type commutateur d'antenne commutant une puissance de 1 watt, la pénétration du champ 3052592 19 étant de l'ordre de 50 microns, la profondeur des tranchées 2 sera choisie de l'ordre de 50 microns, soit typiquement entre 30 à 70 microns. Avantageusement, pour des dispositifs RF fonctionnant à 5 des fréquences supérieures à 100MHz, le deuxième matériau 20 ou le troisième matériau quand il est mis en oeuvre, présente des propriétés de piégeage des charges électriques mobiles susceptibles d'être générées dans le premier matériau 10'. 10 L'invention concerne également une structure 110 de dispositifs microélectroniques radiofréquences (illustrée sur la figure 7) comprenant : - un substrat 100 ou 101 ou 102 tel que précédemment 15 décrit ; - une couche de dispositifs microélectroniques 50 disposée directement sur le substrat 100, 101 ou sur la couche diélectrique 30, elle-même disposée sur le substrat 100,101. 20 Selon un mode de réalisation de l'invention, le dispositif microélectronique 50 de la structure 110 pourra être un commutateur ou adaptateur d'antenne ou un amplificateur de puissance ou un amplificateur faible bruit ou encore un composant passif (R, L, C). 25 A titre d'exemple pour la fabrication de ce type de dispositifs, on pourra utiliser un substrat 102 présentant une couche utile 40 en silicium d'épaisseur comprise entre lOnm et 1,5 micron, par exemple 145nm, et une couche diélectrique 30 sous-jacente en oxyde de silicium d'épaisseur comprise entre 30 20nm et 2 microns, par exemple 400nm ; les premières zones 11 ont la forme de carré de 1 microns de coté, espacés de 2 microns et la partie supérieure 200 s'étend sur 50 microns d'épaisseur (profondeur des tranchées 2 remplies par le deuxième matériau 20). Le premier matériau 10' est du silicium 3052592 20 monocristallin et le deuxième matériau 20 est du nitrure de silicium. Optionnellement, selon la fréquence d'utilisation des composants visés, une couche de silicium poly-cristallin enrichi en carbone, correspondant au troisième matériau, 5 pourra tapisser les parois des tranchées 2, intercalée entre le premier 10' et le deuxième 20 matériaux. La couche de dispositifs 50 élaborée dans et sur la couche utile 40 comprend une pluralité de composants actifs (de type MOS, bipolaires, ...) et une pluralité de composants passifs (de 10 type capacités, inductances, résistances'). La fabrication des composants microélectroniques nécessite la réalisation de plusieurs étapes dont des traitements thermiques à hautes températures, typiquement à 950-1100°C, voire au-delà. La partie supérieure 200 du substrat 110, 15 constituée de silicium (premier matériau 10'), de nitrure de silicium (deuxième matériau 20) et éventuellement de polysilicium enrichi en carbone (troisième matériau) est apte à supporter ce type de traitement sans subir de dégradation susceptible d'impacter ses propriétés RF. 20 Selon une variante, la couche de dispositifs 50 peut être d'abord élaboré sur un substrat de type SOI, puis reporté par une technique de transfert de couches connue de l'homme du métier, sur un substrat 100 ou 101 selon l'invention, pour 25 former une structure 111 illustrée en figure 8. Sur la figure 8, la structure 111 comprend, d'une part, le substrat support 10 comportant la pluralité de tranchées 2, remplies du deuxième matériau 20, sur lequel est optionnellement disposée une couche résiduelle 22 en deuxième 30 matériau 20 faisant office de couche diélectrique. Au-dessus de cette dernière, se présente la couche de dispositifs 50 : la partie dite « back end » de couches d'interconnexions métalliques et de diélectriques est disposée au-dessus de la couche résiduelle 22, la partie dite « front end » (silicium), 3052592 21 5 élaborée en partie dans au-dessus de la partie dessus la couche utile diélectrique 31. la couche utile 40, étant elle-même « back-end ». Enfin, on trouve au-40 et optionnellement une couche Dans les deux cas de figures pré-cités, les champs électromagnétiques, issus des signaux hautes fréquences destinés à se propager dans les dispositifs 50, et qui vont pénétrer dans le substrat 100,101,102 ne subiront que de 10 faibles pertes (pertes d'insertion) et distorsions (harmoniques), du fait de la résistivité, supérieure à la résistivité nominale du premier matériau 10' du substrat support 10, et stable sur toute la gamme de températures d'utilisation [-40°C ; 140°C], de la partie supérieure 200 de 15 la structure 110,111 : en effet, la configuration de la partie supérieure 200 selon l'invention bloque le mouvement des charges mobiles dans le substrat support semi-conducteur (issues de la couche de conduction parasite ou des donneurs thermiques). De manière avantageuse, la structure 110,111 20 présentera des propriétés favorables de dissipation thermique, le premier matériau étant du silicium. De manière également avantageusement, le couplage capacitif entre la couche de dispositifs 50 et le substrat support 10 sera fortement diminué du fait de la permittivité moyenne de la partie 25 supérieure 200, réduite par rapport à celle du silicium par la présence des tranchées remplies du deuxième matériau (hautement résistif ou isolant). 30 Selon un autre mode de réalisation de l'invention, le dispositif microélectronique 50 de la structure 110,111 pourra consister en un composant MEMS (microsystèmes électromécaniques) radiofréquence, comprenant par exemple au moins un élément de commande et un élément de commutation MEMS 3052592 22 consistant par exemple en un micro-commutateur à contact ohmique ou en un micro-commutateur capacitif. L'un des substrats 100, 101, 102 pourra être utilisé comme substrat support du composant MEMS ; la fabrication de la 5 partie MEMS est ensuite basée sur des dépôts successifs d'une pluralité de couches (incluant une électrode, un diélectrique, une couche sacrificielle, une couche active) et par la réalisation de motifs sur ces différentes couches. Les premières zones 11 auront par exemple la forme 10 d'hexagones de 10 microns de coté, espacés de 10 microns et la partie supérieure 200 s'étendra sur 50 microns d'épaisseur (profondeur des tranchées 2 remplies par le deuxième matériau 20). Le premier matériau 10' pourra être du silicium monocristallin et le deuxième matériau 20 du nitrure de 15 silicium. Les procédés microélectroniques pour la fabrication du ou des élément(s) de commande (CMOS par exemple), habituellement réalisée avant la partie MEMS, requièrent, comme dans le mode de réalisation précédent, l'application de traitements 20 thermiques à hautes températures. Selon une variante de l'invention, pouvant s'appliquer à tous les modes de mise en oeuvre décrits, le maillage formé par la deuxième zone 21 sur la première face 1 du substrat 100 pourra être localisé dans des régions déterminées de la 25 première face. On pourra ainsi avoir une pluralité de deuxièmes zones 21, réparties sur la première face 1 du substrat 100. Dans les régions de la première face 1 dépourvues de ces deuxièmes zones 21, on ne trouve donc que le premier matériau 10' du substrat support 10. Les éléments de 30 commande (CMOS) du dispositif, s'ils ne nécessitent pas un substrat sous-jacent présentant des propriétés de résistivité, de permittivité contraignantes comme les éléments RF, pourront être élaborés dans les régions dépourvues de deuxièmes zones 21 (cad dépourvues de tranchées 2). 3052592 23 Comme évoqué précédemment, les signaux hautes fréquences se propageant dans ce dispositif 50 génèrent des champs électromagnétiques (notamment au niveau des éléments de commutation MEMS) qui pénètrent dans le substrat support 10. 5 Les pertes (pertes d'insertion), distorsions (harmoniques) et perturbations seront moindres du fait de la résistivité haute et stable de la partie supérieure 200 du substrat support 10 comprenant des tranchées remplies du deuxième matériau 20. De manière avantageuse, la structure 110,111 présentera 10 des propriétés favorables de dissipation thermique, le premier matériau étant du silicium. De manière également avantageusement, le couplage capacitif entre la couche de dispositifs 50 et le substrat support 10 sera fortement diminué du fait de la permittivité moyenne de la partie 15 supérieure 200, réduite par rapport à celle du silicium par la présence des tranchées remplies du deuxième matériau (hautement résistif ou isolant). 20 Selon encore un autre mode de réalisation de l'invention, le dispositif microélectronique 50 de la structure 110,111 pourra consister en un filtre radiofréquence, fonctionnant par propagation d'onde acoustique de volume (appelé « BAW » pour « Bulk Acoustic Wave » selon l'appellation anglo-saxonne) ou 25 par propagation d'onde acoustique de surface (appelé « SAW » pour « Surface Acoustic Wave » selon l'appellation anglo-saxonne) ou tout autre mode de propagation acoustique. La fabrication d'un filtre SAW nécessite par exemple une couche utile 40 constituée d'un matériau piézoélectrique, à la 30 surface de laquelle sera élaboré un peigne d'électrodes : l'onde acoustique est destinée à se propager entre ces électrodes. La structure 110 selon l'invention pourra donc comporter, à titre d'exemple, une couche utile 40 de tantalate de lithium d'épaisseur comprise entre 200 nm et 20 wa. 3052592 24 Les premières zones 11 pourront avoir une forme circulaire de 5 microns de diamètre, espacées de 5 microns et la partie supérieure 200 pourra d'étendre sur 100 microns d'épaisseur (profondeur des tranchées 2). Le premier matériau 10' est du 5 silicium monocristallin et le deuxième matériau 20 pourra être de l'air ou du silicium amorphe ou poly-cristallin. Une couche diélectrique 30 peut optionnellement être ajoutée entre la couche utile 40 et la première face 1 du substrat support 10. La structure 110, outre le fait qu'elle soit naturellement 10 plus stable en température qu'un substrat piézoélectrique massif, permet l'obtention de meilleures performances de filtres, notamment en terme de pertes d'insertion et de linéarité. 15 Les substrats 100,101,102 et les structures 110,111 pour applications radiofréquences selon l'invention ne sont pas limités aux modes de mise en oeuvre cités ci-dessus. Ils sont adaptés à toute application pour laquelle des signaux hautes 20 fréquences se propagent et sont susceptibles de subir des pertes ou des perturbations non souhaitées dans un substrat support : en effet, les caractéristiques physiques et électriques de la partie supérieure 200 du substrat confèrent à l'ensemble de bonnes propriétés RF (limitant les pertes, non 25 linéarités et autres perturbations), stables sur toute la Elles confèrent gamme de température d'utilisation. de bonnes propriétés de conductivité une permittivité relative inférieur à également thermique, ainsi qu'une 11 permettant un faible couplage capacitif entre la couche active et le substrat 30 support 10. Les substrats 100,101,102 et les structures 110,111 selon l'invention pourront notamment présenter un intérêt pour des dispositifs combinant des fonctions RF avec des fonctions 3052592 25 digitales ou analogiques hautes performances (c'est-à-dire ayant de hautes fréquences de fonctionnement f -T r furax). Dans certains cas, les fonctions digitales et/ou 5 analogiques ne requièrent pas un substrat résistif présentant les propriétés selon l'invention : la partie supérieure 200 du substrat selon l'invention, comportant les tranchées remplies du deuxième matériau 20, peut alors être locale et non présente sur l'ensemble du substrat 100,101,102. Il existe 10 ainsi une pluralité de deuxièmes zones 21 sur la première face 1 du substrat, localisées dans différentes régions de la première face. Dans les régions de la première face 1 dépourvues de ces deuxièmes zones 21, on ne trouve donc que le premier matériau 10' du substrat support 10. Les fonctions 15 digitales et/ou analogiques du dispositif, si elles ne nécessitent pas un substrat sous-jacent présentant des propriétés de résistivité et de permittivité contraignantes comme les composants RF, pourront être élaborées dans les régions dépourvues de deuxièmes zones 21 (cad dépourvues de 20 tranchées 2). Bien entendu, l'invention n'est pas limitée aux modes de réalisation et aux exemples décrits, et on peut y apporter 25 des variantes de réalisation sans sortir du cadre de l'invention tel que défini par les revendications. REVENDICATIONS1. Substrat (100,101,102) pour des dispositifs microélectroniques radiofréquences comprenant : - un substrat support (10) en un premier matériau (10') semi-conducteur de résistivité supérieure à 500 ohm.cm, - une pluralité de tranchées (2) dans le substrat support (10), remplies d'un deuxième matériau (20), et définissant sur une première face (1) du substrat support (10), une pluralité de premières zones (11) en premier matériau (10') et au moins une deuxième zone (21) en deuxième matériau (20) ; Le substrat (100,101,102) étant caractérisé en ce que : - le deuxième matériau (20) présente une résistivité supérieure à l0kohms.cm ; - les premières zones (11) présentent une dimension maximale inférieure à 10 microns et sont isolées les unes des autres par la deuxième zone (21). 2. Substrat (100,101,102) pour des dispositifs microélectroniques radiofréquences selon la revendication précédente, dans lequel la densité surfacique des premières zones (11) et de la deuxième zone (21) confère à une partie supérieure (200) du substrat s'étendant de la première face (1) du substrat support (10) jusqu'à une profondeur des tranchées (2), une conductibilité thermique moyenne supérieure à 20W/m.K, une permittivité diélectrique moyenne inférieure à la permittivité du premier matériau (10') et une résistivité supérieure à la résistivité du premier matériau (10'). 3. Substrat (100,101,102) pour des dispositifs microélectroniques radiofréquences selon l'une des 3052592 27 revendications précédentes, dans lequel la deuxième zone (21) forme un maillage sur la première face (1) du substrat support (10). 5 4. Substrat (100,101,102) pour des dispositifs microélectroniques radiofréquences selon l'une des revendications précédentes, dans lequel la profondeur des tranchées (2) est comprise entre 1 micron et 100 microns. 10 5. Substrat (100,101,102) pour des dispositifs microélectroniques radiofréquences selon l'une des revendications précédentes, dans lequel le premier matériau (10') constituant le substrat support (10) est du silicium. 15 pour des dispositifs selon l'une des précédentes, dans lequel le deuxième remplissant les tranchées (2) est choisi 6. Substrat (100,101,102) microélectroniques radiofréquences revendications matériau (20) 20 parmi un oxyde de silicium, oxynitrure de silicium, un silicium amorphe ou poly-cristallin, encore un gaz. 25 7. Substrat (100,101,102) pour des microélectroniques radiofréquences selon revendications précédentes, dans lequel la tranchées (2) est remplie partiellement du matériau (20) et partiellement d'un troisième 30 de nature ou de composition différente du matériau (20). deuxième matériau, deuxième un nitrure de silicium, un nitrure d'aluminium, un un polymère ou dispositifs l'une des pluralité de 8. Substrat (100,101,102) pour des dispositifs microélectroniques radiofréquences selon la revendication 3052592 28 précédente, dans lequel le troisième matériau est choisi parmi un oxyde de silicium, un nitrure de silicium, un oxynitrure de silicium, un nitrure d'aluminium, un silicium amorphe ou poly-cristallin, un polymère ou 5 encore un gaz. 9. Substrat (100,101,102) pour des dispositifs microélectroniques radiofréquences selon l'une des revendications précédentes, comprenant une couche 10 diélectrique (30) disposée sur la première face (1) du substrat support (10). 10. Substrat (100,101,102) pour des dispositifs microélectroniques radiofréquences selon la revendication 15 précédente, dans laquelle la couche diélectrique (30) est formée d'un matériau choisi parmi un oxyde de silicium, un nitrure de silicium, un oxynitrure de silicium, un nitrure d'aluminium. 20 11. Substrat (100,101,102) pour des dispositifs microélectroniques radiofréquences selon l'une des deux revendications précédentes, dans laquelle la couche diélectrique (30) est composée du deuxième matériau (20). 25 12. Substrat (100,101,102) pour des dispositifs microélectroniques radiofréquences selon l'une des revendications précédentes, comprenant une couche utile (40) disposée sur la première face (1) du substrat support (10). 30 13. Substrat (100,101,102) pour des dispositifs microélectroniques radiofréquences selon la revendication précédente et l'une des revendications 9 à 11, dans lequel la couche diélectrique (30) est intercalée entre 3052592 29 la couche utile (40) et la première face (1) du substrat support (10). 14 Substrat (100,101,102) pour des dispositifs 5 microélectroniques radiofréquences selon l'une des deux revendications précédentes, dans lequel la couche utile (40) est composée d'un matériau choisi parmi les matériaux semi-conducteurs, isolants ou conducteur, ou encore les matériaux piézoélectriques. 10 15. Structure (110,111) de dispositifs microélectroniques radiofréquences comprenant : - un substrat (100,101,102) selon l'une des revendications précédentes ; 15 - une couche (50) de dispositifs microélectroniques disposée sur le substrat (100,101,102) ; 16. Structure (110,111) de dispositifs microélectroniques radiofréquences selon la revendication précédente, dans 20 laquelle le dispositif microélectronique est un commutateur ou adaptateur d'antenne ou un amplificateur de puissance ou un amplificateur faible bruit ou un composant passif ou autre circuit fonctionnant à haute fréquence ou un composant MEMS radiofréquence ou un 25 filtre radiofréquence. 17. Procédé de fabrication d'un substrat (100,101,102) pour des dispositifs microélectroniques radiofréquences, comprenant : 30 - La fourniture d'un substrat support (10) en un premier matériau (10') semi-conducteur de résistivité supérieure à 500 ohm.cm, comportant une première face (1) ; 3052592 30 - La gravure selon un masque d'une pluralité de tranchées (2) s'étendant de la première face (1) du substrat support (10) jusqu'à une profondeur déterminée ; - Le remplissage de la pluralité de tranchées (2) avec un 5 deuxième matériau (20) pour former, sur la première face (1), des premières zones (11) en premier matériau (10') et au moins une deuxième zone (21) en deuxième matériau (20) ; Le procédé étant caractérisé en ce que les premières zones 10 (11), dont une dimension maximale est inférieure à 10 microns, sont isolées les unes des autres par la deuxième zone (21) dont le deuxième matériau (20) présente une résistivité supérieure à l0kohms.cm. 15 18. Procédé de fabrication d'un substrat (100,101,102) pour des dispositifs microélectroniques radiofréquences, comprenant : - La fourniture d'un substrat support (10) en un premier matériau (10') semi-conducteur de résistivité 20 supérieure à 500 ohm.cm ; - Le dépôt local, selon un masque, d'une pluralité de piliers formés du premier matériau (10') et d'une hauteur déterminée, sur le substrat support (10) ; une surface supérieure des piliers définissant une première 25 face (1) du substrat support (10) et les piliers étant isolés les uns des autres par une pluralité de tranchées (2) s'étendant de la première face (1) du substrat support (10) jusqu'à une profondeur définie par la hauteur déterminée des piliers ; 30 - Le remplissage de la pluralité de tranchées (2) avec un deuxième matériau (20) pour former, sur la première face (1), des premières zones (11) en premier matériau (10') et au moins une deuxième zone (21) en deuxième matériau (20) ; 3052592 31 Le procédé étant caractérisé en ce que les premières zones (11), dont une dimension maximale est inférieure à 10 microns, sont isolées les unes des autres par la deuxième zone (21) dont le deuxième matériau (20) présente une résistivité 5 supérieure à l0kohms.cm.